(57)【要約】      （修正有）【課題】耐食性及び耐熱性があり、平らなシートより強度が大きい増大した断面で構造的に補強されたチタニウム（又は他の合金）二重壁式管の製造方法の提供。【解決手段】ステッチ層を形成するために複数の同心円状のシートをステッチ溶接すること９０２と、二重壁式チタニウム導管の内壁と外壁との間にステッチ層を提供すること９０４と、溶接されたアセンブリを作成するために、内壁及び外壁をステッチ層に周方向にシーム溶接すること９０６と、ステッチ溶接線に従って複数の同心円状のシートの間に内部構造を形成し、内壁とステッチ層と外壁との間で拡散接合プロセスを可能にするために、ある温度及び圧力で溶接されたアセンブリを型成形すること９０８と、型から二重壁式チタニウム導管を取り外すこと（９１０）とを含む二重壁式チタニウム管の製造方法。【選択図】図９
2016185566.tif 000002
【特許請求の範囲】
【請求項１】
二重壁式チタニウム導管を製造する方法であって、
ステッチ層を形成するために複数のシート（６０２、６０４）を同心円状にステッチ溶接すること（９０２）と、
前記二重壁式チタニウム導管の内壁（７０２、８０２）と外壁（７０４、８０４）との間に前記ステッチ層を提供すること（９０４）と、
溶接されたアセンブリを作成するために、前記内壁（７０２、８０２）及び前記外壁（７０４、８０４）を前記ステッチ層に周方向にシーム溶接すること（９０６）と、
ステッチ溶接線に従って前記複数の同心円状のシートの間に内部構造（６１０、６１２）を形成し、前記内壁（７０２、８０２）と、前記ステッチ層と、前記外壁（７０４、８０４）との間で拡散接合プロセスを可能にするためにある温度及び圧力で前記溶接されたアセンブリを型成形すること（９０８）と、
前記型から前記二重壁式チタニウム導管を取り外すこと（９１０）と
を含む方法。
【請求項２】
前記内部構造は、前記内壁（７０２、８０２）と前記外壁（７０４、８０４）との間を延びる少なくとも１つのスティフナ（８０６）を備える、請求項１に記載の方法。
【請求項３】
前記ステッチ溶接することは、前記内部構造（６１０、６１２）の大きさ及び形状を形成する前記複数のシート（６０２、６０４）上にパターンを作成する、請求項１又は２に記載の方法。
【請求項４】
二重壁式管を製造する方法であって、
前記二重壁式管の内部構造を超塑性的に成形することと、
前記二重壁式管の外壁と、内壁と、前記内部構造とを拡散接合することと
を含み、前記超可塑的に成形すること及び拡散接合することは、
実質的に密接した同心円状のシームレス管材を配置すること（１０２）と、
ステッチパターンを含むステッチ層を作成するために、圧延管材シーム溶接機で前記シームレス管材をステッチ溶接すること（１０４）と、
溶接された管アセンブリを作成するために、前記外壁の同心円状外面シートを前記内壁及び前記ステッチ層に周方向にシーム溶接すること（１０８）と、
円筒型を前記溶接された管アセンブリに挿入すること（１１０）と、
前記溶接された管アセンブリを加熱された型に入れること（１１２）と、
前記溶接された管アセンブリをある温度まで上昇させること（１１４）と、
前記ステッチパターンに従って前記内部構造を形成するために、前記溶接された管アセンブリを加圧すること（１１８）と、
前記外壁と前記内壁との間での拡散接合プロセスのために圧力を保持すること（１２０）と、
前記加熱された型から生じた管部分を取り外し、前記生じた管部分を冷却すること（１２２）と
を更に含む方法。
【請求項５】
前記同心円状のシームレス管材は、ステッチ溶接中の接触が可能となるように、およそ一致した直径を有する、請求項４に記載の方法。
【請求項６】
前記シームレス管材をステッチ溶接することは、前記シームレス管材の長さに沿って前記ステッチパターンを作成することを含む、請求項４又は５に記載の方法。
【請求項７】
前記外壁の外面シートを前記内壁及び前記ステッチ層に周方向にシーム溶接することは、
第１の外面シート（３０４）と第２の外面シート（３０６）との間に前記内壁を置くことと、
前記第１の外面シート（３０４）と、前記第２の外面シート（３０６）と、前記内壁との端部の周囲を周方向に溶接することと
を含む、請求項４から６の何れか一項に記載の方法。
【請求項８】
前記溶接された管アセンブリを前記加熱された型に入れることは、前記溶接された管アセンブリを下型（５１０）及び上型（５１２）に入れることを含む、請求項４から７の何れか一項に記載の方法。
【請求項９】
前記内部構造を形成するために前記溶接された管アセンブリを加圧することは、
前記外面シートに前記加熱された型の輪郭を充填させること（１１６）と、
前記ステッチパターンに基づき前記内壁内部にセルを形成するために、前記内壁の前記シームレス管材を加圧すること（１１８）と
を含む、請求項４から８の何れか一項に記載の方法。
【請求項１０】
前記外壁（７０４、８０４）と前記内壁（７０２、８０２）との間での前記拡散接合プロセスのために圧力を保持することは、前記外壁（７０４、８０４）及び前記内壁（７０２、８０２）が統合ピースとなるように、前記外壁（７０４、８０４）及び前記内壁（７０２、８０２）に前記拡散接合プロセスを実施可能とさせるために、ある期間圧力を保持することを含む、請求項４から９の何れか一項に記載の方法。
【請求項１１】
二重壁式チタニウム管構造であって、
内壁（７０２、８０２）と外壁（７０４、８０４）との間を延びる複数のスティフナ（８０６）を含む内壁（７０２、８０２）及び外壁（７０４、８０４）を備え、
前記複数のスティフナ（８０６）は、軸方向かつ半径方向の双方に整列され、前記複数のスティフナ（８０６）は、前記内壁（７０２、８０２）及び前記外壁（７０４、８０４）に拡散接合される構造。
【請求項１２】
前記内壁（７０２、８０２）及び前記外壁（７０４、８０４）は、ある温度及び圧力での型成形に先立ち溶接されるチタニウム耐性の複数の同心円状管から生じるファスナを含まない一体式管を備える、請求項１１に記載の二重壁式チタニウム管構造。
【請求項１３】
前記複数のスティフナ（８０６）は、連続的な内面荷重経路を提供する、請求項１１又は１２に記載の二重壁式チタニウム管構造。
【請求項１４】
前記複数のスティフナ（８０６）は、ステッチパターンを作成するために、圧延管材シーム溶接機でシームレス管材をステッチ溶接することと、前記ステッチパターンに従って前記内部構造を形成するために、前記溶接されたシームレス管材を加圧することとに基づいている、請求項１１から１３の何れか一項に記載の二重壁式チタニウム管構造。
【請求項１５】
前記内壁（７０２、８０２）及び前記外壁（７０４、８０４）は、拡散接合される、請求項１１から１４の何れか一項に記載の二重壁式チタニウム管構造。
【発明の詳細な説明】
【技術分野】
【０００１】
本開示は、概して、チタニウム二重壁式管材の超塑性的な成形及び拡散接合に関し、より具体的には、内壁から外壁に延びる少なくとも１つのスティフナを含む内壁及び外壁を有する二重壁式チタニウム管に関する。
【背景技術】
【０００２】
流体を搬送するための管材システム及びダクトシステムが、多くの業界で広く用いられている。例えば、航空宇宙産業では、飛行中に氷結状態で表面に氷が形成されることを防止するために、エンジンから前縁及びナセル吸気口機首まで加熱された空気を搬送する環境制御システム及び翼除氷システムにおいて、溶接されたダクトが使用される。もちろん管材は、石油産業や、輸送要素が極限環境での使用に必要とされることもある他の環境も含む多くの他の産業で用いられることもある。
【０００３】
管材料は、超塑性成形（ＳＰＦ）技術及び拡散接合（ＤＢ）技術を用いて製造され得る。チタニウムやその多くの合金などのある一定の金属が超塑性を示すことが長年知られている。超塑性は、ネッキングに向かう傾向が低減された、非常に高い引張伸びを展開する材料の性能である。この性能は、２〜３の金属及び合金によって、制限された温度及び歪み速度範囲内で示される。チタニウム及びチタニウム合金は、任意の他の金属の超塑性特性と等しい又はそれを上回る超塑性特性を示すと見られてきた。適するチタニウム合金では、例えば、３００％までの表面積の全体的増加が可能である。超塑性成形の利点は、複雑な形状や深絞り加工された部品を作成する能力を含み数多くあり、超塑性温度範囲で金属を形成するために低い変形応力が必要とされるため、ツールの変形及び摩耗を最小限に抑える低圧力下での部品の形成が可能になる。
【０００４】
拡散接合（ＤＢ）は、ある持続時間（ｆｏｒ  ａ  ｔｉｍｅ  ｄｕｒａｔｉｏｎ）熱及び圧力を印加することによる、類似又は非類似の金属の表面の冶金学的結合を指し、これにより接合界面での原子の混合をもたらす。拡散接合は、卑金属融点（絶対的な）の２分の１又はそれを上回る完全に固体の状態で実現することができる。実際の時間、温度、及び圧力は、金属次第で変わるだろう。圧力の印加によって、接合表面が原子間距離内にもたらされる。十分な圧力が提供され、ある塑性流動が通常の隙間領域を充填する。圧力が低すぎる場合、小さな隙間が接合界面に残り、接合強度が、取得可能な最大値を下回ることになるだろう。圧力の印加によっても、表面酸化物及び表面凹凸が粉砕され、結合用の清浄表面が提示される。拡散接合に使用される高温は、接合界面での原子の拡散を加速させ、表面変形を支援する金属軟化を提供する役割を果たし、これにより接合界面全域での原子の結合及び移動のより密接な接触が可能になる。高温及び圧力の印加によって、また、表面汚染物質が卑金属内へ拡散され、金属原子対原子の結合が可能になり、これにより結合が強化される。接合界面全域での原子の拡散によって接合強度を保証する十分な時間が認められる。
【０００５】
既存のプロセスによれば、管材シートが平らな形態で製造されるが、その場合、一又は複数の超塑性に成形可能な金属シートは、協働可能な型の間に画定される型空洞に入れられ、超塑性を示す高温まで加熱され、次いで差圧をシートの反対側に印加するためにガスが使用され、この結果、シートが形成される。高温でその超塑性範囲内にある歪み速度で材料を引っ張り、シートを引き伸ばし、シートに型表面の形状を想定させるために、圧力が選択される。このように、シートは、型によって画定される複雑な形状に形成できる。
【０００６】
他の既存のプロセスでは、ＳＰＦ及びＤＢは、組み合わされた形成／接合工程で実行できる。例えば、１つの例示的な組み合わされたＳＰＦ／ＤＢプロセスでは、３つの金属シートが平らな形態で積み重ねられ、パックが形成される。シートの隣接する表面部分の接合防止に、シート間にめっき防止材（ｓｔｏｐ−ｏｆｆ  ｍａｔｅｒｉａｌ）が選択的に提供される。めっき防止材で処理されていないシートの隣接部分が拡散接合によって結合されるように、パックは加熱され、型空洞の中で十分なガス圧力で圧縮される。その後、パックを膨張させるためにシート間に加圧ガスが注入され、それによって、パックを型空洞の表面により画定された構成に超塑性成形する。例えば、空洞の内側セルを画定するために形成及び拡散接合される複雑なハニカムサンドイッチ構造を生成するために、そのような組み合わされたＳＰＦ／ＤＢプロセスを使用することができる。概して、超塑性成形及び／又は拡散接合プロセスが単純であることにより、ファスナを減らして、幾何学形状の複雑さがより高い可能性のある（ｈｉｇｈｅｒ  ｐｏｔｅｎｔｉａｌ  ｇｅｏｍｅｔｒｉｃ  ｃｏｍｐｌｅｘｉｔｙ）軽量かつ低コストの構造をもたらすことができる。
【０００７】
しかしながら、既存の超塑性成形及び拡散接合プロセスを使用すると、シートを管材システム内に形成するために更なる製造プロセスを更に必要とし、作成された接合部を変更する可能性がある、平らなシートが生成される。本明細書に記載される例を用いると、耐食性及び耐熱性があり、平らなシートに見られるより強度が大きい増大した断面で構造的に補強され、チタニウム管にフェイルセーフティ（ｆａｉｌ  ｓａｆｅｔｙ）を提供するＳＰＦ及びＤＢを使用して、チタニウム（又は他の合金）二重壁式管を製造することができる。
【発明の概要】
【０００８】
１つの例では、内側から外側への壁スティフナを後に形成するパックを形成するために、複数のシートを同心円状にステッチ溶接することを含む、二重壁式チタニウム導管を製造する方法が記載される。二重壁式チタニウム導管の同心円状の組の内壁及び外壁が、内側のステッチ溶接されたパックシートに周方向にシーム溶接され、溶接されたアセンブリが作成され、ある温度及び圧力で溶接されたアセンブリが型成形され、ステッチ溶接線に従って複数の同心円状のシート間に内部構造が形成され、外壁とスティフナとの間、内壁とスティフナとの間、及び隣接するスティフナ間で拡散接合が可能となり、二重壁式チタニウム導管が型から取り外される。
【０００９】
別の例では、二重壁式管の内部構造を超塑性的に成形することと、二重壁式管の外壁と、内壁と、内部構造とを拡散接合することとを含む、二重壁式管を製造する別の方法が記載される。超塑性成形及び拡散接合は、実質的に密接した同心円状のシームレス管材を配置することと、ステッチパターンを含む内側から外側への壁スティフナを後に形成するパックを作成するために、圧延管材シーム溶接機でシームレス管材をステッチ溶接することと、溶接された管アセンブリを作成するために外壁の同心円状外面シートを内壁及びステッチされたパックに周方向にシーム溶接することとを含む。形成プロセスはまた、円筒型を溶接された管アセンブリに挿入することと、溶接された管アセンブリを加熱された型に入れることと、溶接された管アセンブリをある温度まで上昇させること（ｂｒｉｎｇｉｎｇ  ｔｈｅ  ｗｅｌｄｅｄ  ｔｕｂｅ  ａｓｓｅｍｂｌｙ  ｕｐ  ｔｏ  ｔｅｍｐｅｒａｔｕｒｅ）と、ステッチパターンに従って内部構造を形成するために溶接された管アセンブリを加圧することと、外壁と内壁との間での拡散接合プロセスのために圧力を保持することと、加熱された型から生じた管部分を取り外し、生じた管部分を冷却することとを含む。
【００１０】
別の例では、内壁と外壁との間を延びる複数のスティフナを含む内壁及び外壁を備える二重壁式チタニウム管構造が記載され、複数のスティフナは、軸方向かつ半径方向の双方に整列され、複数のスティフナは、内壁及び外壁に拡散接合される。
【００１１】
前述の特徴、機能及び利点は、様々な実施形態において個別に実現することができ、又は以下の説明及び図面を参照して更なる詳細が理解できる、更に別の実施形態において組み合わせてもよい。
【００１２】
例示的な実施形態の特徴と考えられる新規の特性は、付随する特許請求の範囲に明記される。しかしながら、例示的な実施形態と、好ましい使用モードと、更にはその目的及び利点とは、添付図面を参照して、本開示の例示的な実施形態の後述の詳細な説明を読むことにより最もよく理解されるであろう。
【図面の簡単な説明】
【００１３】
【図１】二重壁式管の外壁と、内壁と、内部構造とを超塑性的に成形し、拡散接合することによって、二重壁式管を製造する例示的方法を記載するフローチャートである。
【図２】例示的なステッチパターンがその上に溶接されたシームレス管材の一部を示す。
【図３】例示的な溶接された管アセンブリの一部を示す。
【図４】別の例示的な溶接された管アセンブリの一部を示す。
【図５】例示的な管材及び例示的な型成形を示す。
【図６】Ａ〜Ｄは、ステッチパターンに基づく内壁内部でのセル形成の例を示す。
【図７】Ａ〜Ｆは、ステッチパターンに基づく管状構造内部でのセル形成の例の別の図を示す。
【図８】例示的な生成された管部分を示す。
【図９】二重壁式チタニウム導管を製造する別の例示的方法を記載するフローチャートである。
【発明を実施するための形態】
【００１４】
以降、添付図面を参照して本発明の実施形態についてさらに詳細に説明するが、添付図面には開示されるすべての実施形態が示されているわけではない。実際には、複数の異なる実施形態が記載されてもいいが、これらの実施形態は、本明細書で説明される実施形態に限定されるものではない。むしろこれらの実施形態は、本開示内容が包括的かつ完全であるように、当業者に本開示の範囲が十分に伝わるように記載されている。
【００１５】
例の範囲内で、二重壁式導管の超塑性成形（ＳＰＦ）及び拡散接合のための方法及びシステムが記載される。ＳＰＦは、概して、材料がその通常のプラスチック変形の限界を超えて超塑性変形されるプロセスを指す。超塑性成形は、限定された温度及び歪み速度の範囲内で超塑性特性を示すある一定の材料を用いて実行することができる。例えば、チタニウム合金から形成される工作物は、毎秒約３×１０−４までの歪み速度、約１４５０°Ｆから約１８５０°Ｆまでの温度範囲で超塑性成形することができる。拡散接合（ＤＢ）は、概して、熱及び圧力を使用して部材を結合し、結合された部材の材料間に固体合着を形成するプロセスを指す。拡散接合による結合は、結合されている材料の融点未満の温度で起こる可能性があり、それらの間の合着は、肉眼で見える物品の変形を引き起こすであろう温度未満で荷重により生成されることもある。
【００１６】
例において、チタニウム二重壁式管材の超塑性的成形及び拡散接合は、より具体的には、内壁から外壁に延びる少なくとも１つのスティフナを含む内壁及び外壁を有する二重壁式チタニウム管を製造することによって実現することができる。管材は、軸方向に整列された複数のスティフナを含み得、他の例では、管材は、軸方向かつ半径方向の双方に整列された複数のスティフナを含み得る。
【００１７】
二重壁式チタニウム管の超塑性的成形及び拡散接合の例示的方法は、実質的に密接した同心円状のシームレス管材を配置することと、シームレス管材を洗浄することと、圧延管材シーム溶接機でシームレス管材をステッチ溶接することとを含む。次に、方法は、ステッチ溶接されたパックを含む内側管材に外側管材を周方向にシーム溶接することと、圧力線を融接することと、円筒型を管アセンブリに挿入することとを含む。管アセンブリは、加熱された型に入れ、拡散接合プロセスが一定期間にわたって起こるように保持される温度及び圧力まで上昇させることができる。生成された部品は、型から取り外され、使用するために又は更なる処理のために冷却することができる。
【００１８】
ここで図を参照するが、図１は、二重壁式管の外壁と、内壁と、内部構造とを超塑性的に成形し、拡散接合することによって、二重壁式管を製造する例示的方法１００を記載するフローチャートである。管の外壁及び内壁は、同心円状に一体的に巻かれたシートを含む、管の内外の層を指す。超塑性的成形及び拡散接合の方法１００は、ブロック１０２〜１１８の一又は複数によって示されるように、一又は複数の工程、機能、又は作用を含み得る。ブロックは連続的順番で図示されているが、いくつかの例では、これらのブロックは、並行して、及び／又は明細書に記載された順番とは異なる順番で実行されてもよい。また、種々のブロックがより少ないブロックに組み合わされても、追加的なブロックに分割されても、及び／又は所望の実施態様に基づき除去されてもよい。
【００１９】
ブロック１０２において、方法１００は、第１の組の密接した同心円状のシームレス管材を配置することを含む。いくつかの例では、同心円状のシームレス管材は、ステッチ溶接中の接触が可能となるように、およそ一致した直径を有する。管材は、シームレス管材又は圧延管材を使用することによって、輪状に一体的に挟むことができる。１つの例では、チタニウムの平らなシートは、一体的に配置され、同心円状のチタニウムシームレス管を形成するまで巻かれ得る。
【００２０】
いくつかの例では、方法１００は、オプションで、酸化を取り除くためにシームレス管材を洗浄することを含む。
【００２１】
ブロック１０４において、方法１００は、内側から外側への壁スティフナを後に形成する、ステッチパターンを含むパックを作成するために、圧延管材シーム溶接機でシームレス管材をステッチ溶接することを含む。シームレス管材をステッチ溶接することは、シームレス管材の長さに沿ってステッチパターンを作成し得る。
【００２２】
図２は、例示的なステッチパターンがその上に溶接されたシームレス管材の一部を示す。図２において、部分は、密接して一体的に配置されている管材２０２及び２０４を含み、ステッチ溶接が実行されている。図２のステッチパターンは、管材２０２及び２０４の長さに沿って走る任意の数の平行な線２０６及び２０８、並びに管材２０２及び２０４の幅に沿って走る他の平行な線２１０及び２１２を含む。線２０６及び２０８は、線２１０及び２１２に垂直である。線２０６、２０８、２１０及び２１２は管材２０２及び２０４の長さ及び幅に沿って走っているように示され記載されるが、ステッチを溶接する、又は、例えば、ステッチ間に空間を有した状態で管材２０２及び２０４に沿った領域を溶接するために、他の方法でステッチ溶接が実行されてもよい。
【００２３】
ステッチパターンは、材料の長さに沿って走る、例えば、セル２１４及び２１６などの個々のセルを作成する。管材の長さに沿って溶接パターンを提供し、溶接線２０６、２０８、２１０、及び２１２を提供するためなどに、シーム溶接機が使用されてもよく、溶接点に対して管材の直径を周回して、所望のセル状構造のレイアウトを生成するために、異なる圧延シーム溶接機が使用されてもよい。
【００２４】
図１に戻り、ブロック１０６において、方法１００は、第２の組の同心円状の管材を配置することを含み、ブロック１０８において、方法１００は、溶接された管アセンブリを作成するために、外側管材をパックに周方向にシーム溶接することを含む。１つの例では、方法１００は、第１の外側管材と第２の外側管材との間にパックを置き、次いで、第１の外側管材と、第２の外側管材と、パック（即ち、ステッチ溶接された管材）との端部の周囲を周方向に溶接することを含む。１つの例では、パックは、図２に示された溶接された構造を含み得、材料の２つの層は、溶接用のパック周囲に提供され得る。
【００２５】
図３は、例示的な溶接された管アセンブリの一部を示す。図３において、シーム溶接機は、ステッチ溶接され、図２で２つの外面シート３０４と３０６との間に示される内側の２つのシートを囲む周囲溶接部３０２を提供するために使用された。周囲の溶接部は、シート端部における外面シート上での周方向の溶接部であり得る。図３において、溶接された管アセンブリの部分は、管状又は円筒形状である。
【００２６】
図４は、別の例示的な溶接された管アセンブリの一部を示す。図４では、溶接された管アセンブリは、形状がより楕円形に示される。管アセンブリは、また他の円形状又は楕円形状の断面形状を有するように構成されてもよい。
【００２７】
図１に戻り、ブロック１１０において、方法１００は、円筒型を溶接された管アセンブリに挿入することを含み、ブロック１１２において、方法１００は、溶接された管アセンブリを加熱された型に入れることを含む。例示的型は、管材の内側における形状（例えば、円筒型形態）と２つの外側型半分ずつを保持する３ピースの型である。
【００２８】
図５は、例示的な管材及び例示的な型成形を示す。図５では、管材（その管材の層５０４が管材の内壁である）の層５０４及び５０６と、一体的にステッチ溶接されたステッチ溶接パック５０８を含む管材に、円筒型５０２が挿入される。溶接された管アセンブリは、次いで下型５１０及び上型５１２に挿入される。円筒型５０２、下型５１０、及び上型５１２を含む３ピースの型が、接合プロセス中に管の形状を保持するために使用される。図５は実質的に一定の断面を有する管材の実質的に直線的な長さを示すが、管材の曲率及び断面は非直線的で湾曲していてもよく、任意の他の構成でもよいことが容易に理解されるだろう。
【００２９】
図１に戻り、ブロック１１４において、方法１００は、溶接された管アセンブリをある温度まで上昇させること（ｂｒｉｎｇｉｎｇ）を含む。１つの例として、型内部の溶接された管アセンブリは、材料の合金次第で、約１４５０°Ｆから約１８５０°Ｆまでの範囲、又は約１５００°Ｆから約１７００°Ｆまでの範囲の温度に加熱される。
【００３０】
ブロック１１６では、方法１００は、型を充填するために外側管を加圧することを含み、方法１００は、ステッチパターンに従って内部構造を形成するために、内側の溶接された管アセンブリを加圧することを含む。圧力は、約３００ｐｓｉの圧力、又は拡散接合プロセスが起こり得る他の圧力で印加され得る。例として、図５に示されるように、拡散接合部は、拡散接合部５１４など、パック５０８内部で作成され得る。拡散接合部はまた、拡散接合部５１６、５１８、及び５２０など、層５０４及び５０６とパック５０８との間にも生じ得る。
【００３１】
加圧することにより、管材の層５０４及び５０６が、加熱された下型５１０及び上型５１２の輪郭を充填するようになる。また、加圧することにより、パック５０８が、ステッチパターンに基づき内壁内部にセルを形成するようになる。例えば、ステッチパターンは、セルの拡大を可能にする境界を提供する。加熱及び加圧によって、シートを一体的に接合できる。
【００３２】
図６Ａから図６Ｄは、ステッチパターンに基づくステッチ溶接されたパック内部でのセル形成の例を示す。図６Ａは、セル６１０及び６１２などのセルを形成するために、ステッチ６０６及び６０８でステッチ溶接された２つのシート６０２及び６０４を示す。加熱及び加圧プロセス中に、シート６０２及び６０４がキルトのようなパターンで一体的にステッチされると、気泡が徐々に生じる。図６Ｂは、気泡６１４など、生じている気泡の初期段階を示す。図６Ｃは、気泡がより完全に形成され拡大している次の段階を示す。図６Ｄは、長方形、正方形、又は任意の他の形状であり得るセルの例示的な最終形成を示し、拡散接合部６１６及び６１８などの拡散接合部がシート間に形成されている。
【００３３】
図１に戻り、ブロック１２０において、方法１００は、外壁と内壁との間に拡散接合プロセスのために圧力を保持することを含む。内壁が外壁に拡散接合できるように、圧力が保持される。外壁及び内壁が統合ピースとなるように、外壁及び内壁が拡散接合プロセスに耐えられるように、圧力は、約３時間など、ある期間保持することができる。圧力はまた、セル又は管材の内部構造の完全な形成を可能にする。
【００３４】
ブロック１２２において、方法１００は、加熱された型から生じた管部分を取り外し、生じた管部分を冷却することを含む。
【００３５】
図７Ａから図７Ｆは、ステッチパターンに基づく管状構造内部でのセル形成の例の別の図を示す。図７Ａでは、内壁７０２、外壁７０４、及びステッチ溶接部７０６などのステッチ溶接部でステッチ溶接されたシートを含むパックを含む、溶接されたパックアセンブリが示される。図７Ｂでは、内壁及び外壁が、ステッチにおける溶接部７０８を形成するステッチパックに接合される。図７Ｃでは、パックアセンブリ内部で更なる接合が行われ、いくつかのセル形成が起こる。図７Ｄでは、パックアセンブリ内部で、再び更なる接合が行われ、ステッチ溶接部がセルを形成し続ける。図７Ｅでは、ステッチ溶接部がスティフナとなり、セル形成が完了する。図７Ｆでは、拡散接合部（例えば、接合部７１０）で生じる圧力を保持することにより、拡散接合が起こる。
【００３６】
図８は、例示的な生成された管部分を示す。図示されるように、管は、内壁８０２と外壁８０４との間を延びる、スティフナ８０６などの複数のスティフナを有する内壁８０２及び外壁８０４を含む、二重壁式チタニウム管構造であり得る。複数のスティフナは、軸方向かつ半径方向の双方に整列され、複数のスティフナは、内壁８０２及び外壁８０４に拡散接合される。
【００３７】
図８に示される二重壁式チタニウム管構造は、ある温度及び圧力での型成形に先立ち溶接されるチタニウム耐性（ｔｉｔａｎｉｕｍ  ｒｅｓｉｓｔａｎｃｅ）の複数の同心円状管から生じるファスナを含まない一体式管であり得る。複数のスティフナは、強度をより高めるために、連続的な内面荷重経路を管に提供する。管のアニュラス（ａｎｎｕｌｕｓ）は、耐食性又は耐熱性用途に対する断熱目的で使用することができる。特定のステッチパターンを有するアニュラスはまた、空気又は流体の任意の構成の中で並流又は逆流を収容することができる。
【００３８】
図１に示される方法１００は、二重壁式導管又は管構造のうちの任意の数の種類又は様々な種類を製造するために実行され得る。１つの例は、図示され記載されたように、シームレスで開放されたアニュラスの加熱プレスプロセスを含む。別の例は、ステッチ溶接に続く、シームレスで閉鎖されたアニュラスの加熱プレスプロセスを含み、スポット溶接又は周方向の溶接を半径方向の間隔に対して実行することができる。更に別の例は、シートが管材に圧延され摩擦撹拌溶接されて、ＳＰＦ特性が保証される、圧延管の、開放されたアニュアルの加熱プレスプロセスを含む。更に別の例は、スポット溶接又は周方向の溶接、及び摩擦撹拌溶接の双方が実行される、圧延管の、閉鎖されたアニュラスの加熱プレスプロセスを含む。
【００３９】
図９は、二重壁式チタニウム導管を製造する別の例示的方法９００を記載するフローチャートである。方法９００は、ブロック９０２〜９１０の一又は複数によって示されるように、一又は複数の工程、機能、又は作用を含み得る。ブロックは連続的順番で図示されているが、いくつかの例では、これらのブロックは、並行して、及び／又は明細書に記載された順番とは異なる順番で実行されてもよい。また、種々のブロックがより少ないブロックに組み合わされても、追加的なブロックに分割されても、及び／又は所望の実施態様に基づき除去されてもよい。
【００４０】
ブロック９０２では、方法９００は、ステッチ層を形成するために複数の同心円状のシートをステッチ溶接することを含む。いくつかの例では、ステッチ溶接は、内部構造の大きさ及び形状を形成する複数の同心円状のシート上にパターンを形成する。内部構造は、導管外壁の外側シート間を延びる少なくとも１つのスティフナを含むことができる。
【００４１】
ブロック９０４では、方法９００は、二重壁式チタニウム導管の内壁と外壁との間にステッチ層を提供することを含む。特定のステッチ溶接パターンは、内壁と外壁との間での進路形成又はセル形成の適用に基づき選択され得る。
【００４２】
ブロック９０６では、方法９００は、溶接されたアセンブリを作成するために、内壁及び外壁をステッチ層に周方向にシーム溶接することを含む。溶接されたアセンブリは、ここでは、管状の形状及び構成である。
【００４３】
ブロック９０８では、方法９００は、ステッチ溶接線に従って複数の同心円状のシートの間に内部構造を形成し、内壁と、ステッチ層と、外壁との間で拡散接合プロセスを可能にするために、ある温度及び圧力で溶接されたアセンブリを型成形することを含む。型の形状及び構成は、導管の適用に基づき選択することができる。拡散接合プロセスが、例えば、３００ｐｓｉかつ１４５０°Ｆで約３時間起こるように、圧力及び温度が加えられる。
【００４４】
ブロック９１０では、方法９００は、型から二重壁式チタニウム導管を取り外すことを含む。例の範囲内で、二重壁式チタニウム導管は、管状の構造である。他の例の範囲内で、二重壁式チタニウム導管は、楕円構造である。
【００４５】
本明細書に記載される例を用いると、耐食性及び耐熱性があり、強度が大きい増大した断面で構造的に補強され、チタニウム管にフェイルセーフティを提供するチタニウム（又は他の合金）二重壁式管を製造することができる。例示的使用は、例えば、石油産業や航空宇宙などの極限環境での輸送要素又は構造適用の管材を含む。
【００４６】
更に、本開示は、下記の条項による実施形態を含む。
条項１．  二重壁式チタニウム導管を製造する方法であって、
ステッチ層を形成するために複数のシートを同心円状にステッチ溶接することと、
二重壁式チタニウム導管の内壁と外壁との間に前記ステッチ層を提供することと、
溶接されたアセンブリを作成するために、内壁及び外壁をステッチ層に周方向にシーム溶接することと、
ステッチ溶接線に従って複数の同心円状のシートの間に内部構造を形成し、内壁と、ステッチ層と、外壁との間で拡散接合プロセスを可能にするために、ある温度及び圧力で溶接されたアセンブリを型成形することと、
型から二重壁式チタニウム導管を取り外すことと
を含む方法。
条項２．  内部構造は、内壁と外壁との間を延びる少なくとも１つのスティフナを備える、条項１に記載の方法。
条項３．  ステッチ溶接することは、内部構造の大きさ及び形状を形成する複数のシート上にパターンを作成する、条項１又は２に記載の方法。
条項４．  二重壁式チタニウム導管は、管状の構造である、条項１から３の何れか一項に記載の方法。
条項５．  二重壁式チタニウム導管は、楕円形上を有する、条項１から４の何れか一項に記載の方法。
条項６．  二重壁式管を製造する方法であって、
二重壁式管の内部構造を超塑性的に成形することと、
二重壁式管の外壁と、内壁と、内部構造とを拡散接合することと
を含み、超可塑的に成形すること及び拡散接合することは、
実質的に密接した同心円状のシームレス管材を配置することと、
ステッチパターンを含むステッチ層を作成するために、圧延管材シーム溶接機でシームレス管材をステッチ溶接することと、
溶接された管アセンブリを作成するために、外壁の同心円状外面シートを内壁及びステッチ層に周方向にシーム溶接することと、
円筒型を溶接された管アセンブリに挿入することと、
溶接された管アセンブリを加熱された型に入れることと、
溶接された管アセンブリをある温度まで上昇させることと、
ステッチパターンに従って内部構造を形成するために溶接された管アセンブリを加圧することと、
外壁と内壁との間での拡散接合プロセスのために圧力を保持することと、
加熱された型から生じた管部分を取り外し、生じた管部分を冷却することと
を更に含む方法。
条項７．  同心円状のシームレス管材は、ステッチ溶接中の接触が可能となるように、およそ一致した直径を有する、条項６に記載の方法。
条項８．  酸化を取り除くためにシームレス管材を洗浄することを更に含む、条項６又は７に記載の方法。
条項９．  シームレス管材をステッチ溶接することは、シームレス管材の長さに沿ってステッチパターンを作成することを含む、条項６から８の何れか一項に記載の方法。
条項１０．  外壁の外面シートを内壁及びステッチ層に周方向にシーム溶接することは、
第１の外面シートと第２の外面シートとの間に内壁を置くことと、
第１の外面シートと、第２の外面シートと、内壁との端部の周囲を周方向に溶接することと
を含む、条項６から９の何れか一項に記載の方法。
条項１１．  溶接された管アセンブリを加熱された型に入れることは、溶接された管アセンブリを下型及び上型に入れることを含む、条項６から１０の何れか一項に記載の方法。
条項１２．  溶接された管アセンブリをある温度まで上昇させることは、溶接された管アセンブリを約１４５０°Ｆから約１８５０°Ｆまでの範囲の温度に加熱することを含む、条項６から１０の何れか一項に記載の方法。
条項１３．  内部構造を形成するために溶接された管アセンブリを加圧することは、
外面シートに加熱された型の輪郭を充填させることと、
ステッチパターンに基づき内壁内部にセルを形成するために、内壁のシームレス管材を加圧することと
を含む、条項６から１２の何れか一項に記載の方法。
条項１４．  内部構造を形成するために溶接された管アセンブリを加圧することは、約３００ｐｓｉの圧力で加圧することを含む、条項６から１３の何れか一項に記載の方法。
条項１５．  外壁と内壁との間での拡散接合プロセスのために圧力を保持することは、外壁及び内壁が統合ピースとなるように、外壁及び内壁に拡散接合プロセスを実施可能とさせるために、ある期間圧力を保持することを含む、条項６から１４の何れか一項に記載の方法。
条項１６．  二重壁式チタニウム管構造であって、
内壁と外壁との間を延びる複数のスティフナを含む内壁及び外壁を備え、
複数のスティフナは、軸方向かつ半径方向の双方に整列され、複数のスティフナは、内壁及び外壁に拡散接合される構造。
条項１７．  内壁及び外壁は、ある温度及び圧力での型成形に先立ち溶接されるチタニウム耐性（ｔｉｔａｎｉｕｍ  ｒｅｓｉｓｔａｎｃｅ）の複数の同心円状管から生じるファスナを含まない一体式管を備える、条項１６に記載の二重壁式チタニウム管構造。
条項１８．  複数のスティフナは、連続的な内面荷重経路を提供する、条項１６又は１７に記載の二重壁式チタニウム管構造。
条項１９．  複数のスティフナは、ステッチパターンを作成するために、圧延管材シーム溶接機でシームレス管材をステッチ溶接することと、ステッチパターンに従って内部構造を形成するために、溶接されたシームレス管材を加圧することとに基づいている、条項１６から１８の何れか一項に記載の二重壁式チタニウム管構造。
条項２０．  内壁及び外壁は、拡散接合される、条項１６から１９の何れか一項に記載の二重壁式チタニウム管構造。
【００４７】
種々の有利なアレンジの説明は、例示及び説明を目的として提示されており、包括的な説明であること、又は開示された形態の実施形態に限定することを意図しているのではない。当業者には、多くの修正例及び変形例が明らかだろう。更に、種々の有利な実施形態は、他の有利な実施形態と比べて異なる利点を特徴付けることもある。選択された一又は複数の実施形態は、実施形態の原理、実際の適用を最もよく説明するため、及び、他の当業者が、想定される特定の用途に適する様々な修正例を伴う様々な実施形態の開示内容を理解することを可能にするために、選ばれ、かつ説明されている。
【図１】
2016185566.tif 000003
【図２】
2016185566.tif 000004
【図３】
2016185566.tif 000005
【図４】
2016185566.tif 000006
【図５】
2016185566.tif 000007
【図６】
2016185566.tif 000008
【図７】
2016185566.tif 000009
【図８】
2016185566.tif 000010
【図９】
2016185566.tif 000011
【外国語明細書】
2016185566000001.pdf
2016185566000002.pdf
2016185566000003.pdf
2016185566000004.pdf